【事件の表示】
　特許第６６８９４３４号発明「感光性樹脂組成物，有機ＥＬ素子隔壁，及び有機ＥＬ素子」の特許異議申立事件について，次のとおり決定する。
【結　論】
　特許第６６８９４３４号の特許請求の範囲を訂正請求書に添付された訂正特許請求の範囲のとおり，訂正後の請求項〔１〜１０〕について訂正することを認める。
　特許第６６８９４３４号の請求項１ないし１０に係る特許を維持する。
【理　由】
第１　手続等の経緯
　特許第６６８９４３４号の請求項１〜請求項１０に係る特許（以下，それぞれ「本件特許１」から「本件特許１０」といい，総称して「本件特許」という。）についての出願は，令和元年５月２７日（先の出願に基づく優先権主張　平成３１年２月６日）を出願日とし，令和２年４月９日に特許権の設定の登録がされたものである。
　本件特許について，令和２年４月２８日に特許掲載公報が発行されたところ，発行の日から６月以内である令和２年１０月１４日に，特許業務法人朝比奈特許事務所（以下「特許異議申立人」という。）から，全請求項に対して特許異議の申立てがされた（異議２０２０−７００７９３号，以下「本件事件」という。）。
　本件事件についての，その後の手続等の経緯の概要は，以下のとおりである。
令和３年１月２２日付け：取消理由通知書
令和３年３月　５日付け：訂正請求書
令和３年３月　５日付け：意見書（特許権者）
令和３年４月２０日付け：意見書（特許異議申立人）
第２　本件訂正請求について
　１　訂正の趣旨
　令和３年３月５日付け訂正請求書による訂正の請求（以下「本件訂正請求」という。）の趣旨は，特許第６６８９４３４号の特許請求の範囲を，本訂正請求書に添付した訂正特許請求の範囲のとおり，訂正後の請求項１〜請求項１０について訂正することを求める，というものである。
　２　訂正の内容
　(1) 訂正事項
　本件訂正請求において特許権者が求める訂正の内容は，次のとおりである（以下「訂正事項」という。）。なお，下線は訂正箇所を示す。
訂正事項：
　特許請求の範囲の請求項１に，「分子量が２７０〜４０００であり，フェノール性水酸基当量が８０〜１５５である，フェノール性水酸基を有する化合物（Ｂ）」と記載されているのを，「分子量が２７０〜
１５００
　(2) 一群の請求項について
　本件訂正請求は，一群の請求項である請求項１〜請求項１０に対してされたものである。
　３　訂正の適否
　(1) 訂正の目的
　訂正事項による訂正は，請求項１に記載された「フェノール性水酸基を有する化合物（Ｂ）」の「分子量」の上限値を，「４０００」から「１５００」に変更することによって、その分子量の範囲を狭めるものである。そして，この点は，請求項１の記載を引用して記載された請求項２〜請求項１０についてみても，同じである。
　そうしてみると，訂正事項による訂正は，特許法１２０条の５第２項ただし書１号（特許請求の範囲の減縮）に掲げる事項を目的とするものに該当する。
　(2) 願書に添付した明細書，特許請求の範囲又は図面に記載した事項の範囲内でした訂正であること
　訂正事項による訂正は，願書に添付した明細書の【０１７９】【表２−１】に記載された「ＳＮ３９５−ＣＬ」（１，６−ナフタレンジオールとビス（メトキシメチル）ベンゼンを縮合させて得られる，重量平均分子量１５００，フェノール性水酸基当量１２３の樹脂と考えられる。）に基づくものである。また，本件特許の明細書の【０１１９】には「フェノール性水酸基を有する化合物（Ｂ）」の「分子量（重量平均分子量）」の好ましい範囲が記載され，続いて【０１２０】には「フェノール性水酸基を有する化合物（Ｂ）」の好ましい種類が列挙されている。そうしてみると，上記「１５００」という分子量が特定の樹脂（ＳＮ３９５−ＣＬ）についてのものであるとしても，これを請求項１に記載された「フェノール性水酸基を有する化合物（Ｂ）」の選択肢の範囲に敷衍して考えることができる。
　したがって，訂正事項による訂正は，当業者によって，明細書，特許請求の範囲又は図面のすべての記載を総合することにより導かれる技術的事項との関係において，新たな技術的事項を導入しないものであるから，訂正事項による訂正は，願書に添付した明細書，特許請求の範囲又は図面に記載した事項の範囲内においてした訂正である。
　(3) 実質上特許請求の範囲を拡張し，又は変更する訂正に該当しないこと
　訂正事項による訂正は，請求項１に記載された「フェノール性水酸基を有する化合物（Ｂ）」の「分子量」の範囲を狭くする訂正である。
　そうしてみると，訂正事項による訂正によって，訂正前の特許請求の範囲には含まれないこととされた発明が訂正後の特許請求の範囲に含まれることとはならない。
　したがって，訂正事項による訂正は，実質上特許請求の範囲を拡張し，又は変更する訂正に該当しない。
　４　まとめ
　以上のとおりであるから，本件訂正請求による訂正は，特許法１２０条の５第２項ただし書，同条９項において準用する同法１２６条５項及び６項の規定に適合する。
　よって，結論に記載のとおり，特許第６６８９４３４号の特許請求の範囲を，訂正請求書に添付した訂正特許請求の範囲のとおり，訂正後の請求項〔１〜１０〕について訂正することを認める。
第３　本件特許発明
　前記「第２」のとおり，本件訂正請求は認められることとなった。
　そうしてみると，本件特許の請求項１〜請求項１０に係る発明（以下，請求項の番号とともに「本件特許発明１」などといい，総称して「本件特許発明」という。）は，特許請求の範囲の請求項１〜請求項１０に記載された事項によって特定されるとおりの，以下のものである。
「【請求項１】
　バインダー樹脂（Ａ），
　分子量が２７０〜１５００であり，フェノール性水酸基当量が８０〜１５５である，フェノール性水酸基を有する化合物（Ｂ），
　感放射線化合物（Ｃ），及び
　黒色染料及び黒色顔料からなる群より選択される着色剤（Ｄ）
を含み，
　前記バインダー樹脂（Ａ）が，
　（ａ）式（１）
　　【化１】
（式（１）において，Ｒ１，Ｒ２及びＲ３は，それぞれ独立して水素原子，炭素原子数１〜５のアルキル基，式（２）
　　【化２】
（式（２）において，Ｒ６，Ｒ７，Ｒ８，Ｒ９及びＲ１０は，それぞれ独立して水素原子，炭素原子数１〜５のアルキル基，炭素原子数５〜１０のシクロアルキル基又は炭素原子数６〜１２のアリール基であり，式（２）の＊は，芳香環を構成する炭素原子との結合部を表す。）で表されるアルケニル基，炭素原子数１〜２のアルコキシ基又は水酸基であり，かつＲ１，Ｒ２及びＲ３の少なくとも１つは式（２）で表されるアルケニル基であり，Ｑは式−ＣＲ４Ｒ５−で表されるアルキレン基，炭素原子数５〜１０のシクロアルキレン基，芳香環を有する２価の有機基，脂環式縮合環を有する２価の有機基又はこれらを組み合わせた２価基であり，Ｒ４及びＲ５は，それぞれ独立して水素原子，炭素原子数１〜５のアルキル基，炭素原子数２〜６のアルケニル基，炭素原子数５〜１０のシクロアルキル基又は炭素原子数６〜１２のアリール基である。）
の構造単位を有するポリアルケニルフェノール樹脂，
　（ｂ）式（３）
　　【化３】
（式（３）において，Ｒ１１は水素原子又は炭素原子数１〜５のアルキル基であり，ａは１〜４の整数，ｂは１〜４の整数であり，ａ＋ｂは２〜５の範囲内であり，Ｒ１２は水素原子，メチル基，エチル基及びプロピル基からなる群より選択される少なくとも１種である。）
で表される構造単位を有するヒドロキシポリスチレン樹脂誘導体，
　（ｃ）エポキシ基及びフェノール性水酸基を有するアルカリ水溶液可溶性樹脂，及び
　（ｄ）アルカリ可溶性官能基を有する重合性単量体とその他の重合性単量体のアルカリ水溶液可溶性共重合体
からなる群より選択される少なくとも１種であり，
　前記フェノール性水酸基を有する化合物（Ｂ）が，フェノールノボラック樹脂，ナフタレンジオール型フェノール樹脂，サリチルアルデヒド型フェノール樹脂，トリフェニルメタン型フェノール樹脂，及びビフェニルアラルキル型フェノール樹脂から選択される少なくとも１つであり，但し，前記フェノール性水酸基を有する化合物（Ｂ）がオリゴマー又はポリマーである場合，前記分子量は重量平均分子量を意味する，有機ＥＬ素子隔壁用感光性樹脂組成物。
【請求項２】
　前記バインダー樹脂（Ａ），前記フェノール性水酸基を有する化合物（Ｂ），前記感放射線化合物（Ｃ）及び前記着色剤（Ｄ）の合計１００質量部を基準として，０．１質量部〜２０質量部の前記フェノール性水酸基を有する化合物（Ｂ）を含む，請求項１に記載の感光性樹脂組成物。
【請求項３】
　前記感放射線化合物（Ｃ）が，キノンジアジド化合物，スルホニウム塩，ホスホニウム塩，ジアゾニウム塩，及びヨードニウム塩からなる群より選択される少なくとも１種の光酸発生剤である，請求項１又は２のいずれかに記載の感光性樹脂組成物。
【請求項４】
　前記バインダー樹脂（Ａ）がアルカリ可溶性官能基を有する，請求項１〜３のいずれか一項に記載の感光性樹脂組成物。
【請求項５】
　前記バインダー樹脂（Ａ），前記フェノール性水酸基を有する化合物（Ｂ），前記感放射線化合物（Ｃ）及び前記着色剤（Ｄ）の合計１００質量部を基準として，１質量部〜７０質量部の前記着色剤（Ｄ）を含む，請求項１〜４のいずれか一項に記載の感光性樹脂組成物。
【請求項６】
　前記バインダー樹脂（Ａ），前記フェノール性水酸基を有する化合物（Ｂ），前記感放射線化合物（Ｃ）及び前記着色剤（Ｄ）の合計１００質量部を基準として，５質量部〜５０質量部の前記感放射線化合物（Ｃ）としての光酸発生剤を含む，請求項１〜５のいずれか一項に記載の感光性樹脂組成物。
【請求項７】
　前記感光性樹脂組成物の硬化被膜の光学濃度（ＯＤ値）が膜厚１μｍあたり０．５以上である，請求項１〜６のいずれか一項に記載の感光性樹脂組成物。
【請求項８】
　前記バインダー樹脂（Ａ）が，
　（ｃ）エポキシ基及びフェノール性水酸基を有するアルカリ水溶液可溶性樹脂，及び
　（ｄ）アルカリ可溶性官能基を有する重合性単量体とその他の重合性単量体のアルカリ水溶液可溶性共重合体
からなる群より選択される少なくとも１種を含有する，請求項１〜７のいずれか一項に記載の感光性樹脂組成物。
【請求項９】
　請求項１〜８のいずれか一項に記載の感光性樹脂組成物の硬化物を含む有機ＥＬ素子隔壁。
【請求項１０】
　請求項１〜８のいずれか一項に記載の感光性樹脂組成物の硬化物を含む有機ＥＬ素子。」
第４　当合議体が通知した取消しの理由
　令和３年１月２２日付け取消理由通知書において当合議体が通知した取消しの理由は，以下のとおりである。
理由１：（新規性・進歩性）本件特許の請求項１〜請求項１０に係る発明は，先の出願前に日本国内又は外国において電気通信回線を通じて公衆に利用可能となった発明であるから，特許法２９条１項３号に該当し，特許を受けることができない。また，本件特許の請求項１〜請求項１０に係る発明は，先の出願前に日本国内又は外国において電気通信回線を通じて公衆に利用可能となった発明及び周知技術に基づいて，先の出願前にその発明の属する技術の分野における通常の知識を有する者（以下「当業者」という。）が容易に発明をすることができたものであるから，特許法２９条２項の規定により特許を受けることができない。
　したがって，請求項１〜請求項１０に係る特許は，特許法１１３条２号に該当し，取り消されるべきものである。
甲１：国際公開第２０１８／１８６４９４号
第５　当合議体の判断
　１　甲１の記載及び甲１発明
　(1) 甲１の記載
　甲１（国際公開第２０１８／１８６４９４号）は，先の出願前に日本国内又は外国において電気通信回線を通じて公衆に利用可能となった発明が記載されたものであるところ，そこには，以下の記載がある。なお，下線は当合議体が付したものであり，引用発明の認定や判断等に活用した箇所を示す。
　ア　「技術分野
[0001]　本発明は，感光性樹脂組成物に関する。特に，高感度の黒色ポジ型感光性樹脂組成物，それを用いた有機ＥＬ表示素子の隔壁又は絶縁膜に関する。
…省略…
発明が解決しようとする課題
[0007]　しかしながら，特許文献１に記載される感放射線性樹脂組成物では，硬化膜の遮光性を十分高めるために，着色剤を相当量使用する必要がある。
…省略…
[0008]　特許文献２に記載される感放射線性樹脂組成物では，遮光性については全光線透過率のみ記載しているだけであり，色相については記載されていない。
…省略…
[0010]　本発明は，上記のような事情に基づいてなされたものであり，その目的は，黒色の感光性樹脂組成物でありながら，例えば通常使用している露光条件下でも使用可能な高感度の感光性樹脂組成物を提供することである。」
　イ　「[0023]　以下に本発明について詳細に説明する。
[0024]（Ａ）バインダー樹脂
　本発明の感光性樹脂組成物において使用する，バインダー樹脂（Ａ）としては，特に限定されないが，アルカリ可溶性官能基を有し，アルカリ可溶性であることが好ましい。
…省略…
[0025]　アルカリ可溶性の樹脂としては，下記のアルカリ可溶性基を有する重合性単量体とその他の重合性単量体のアルカリ可溶性共重合体（ａ１），エポキシ基とフェノール性水酸基を有するアルカリ可溶性樹脂（ａ２）（「成分（ａ２）」ともいう），その他のアルカリ可溶性樹脂（ａ３）（「成分（ａ３）」ともいう）を使用することができる。
…省略…
[0026]（ａ１）アルカリ可溶性基を有する重合性単量体とその他の重合性単量体のアルカリ可溶性共重合体
　本発明のバインダー樹脂（Ａ）としては，アルカリ可溶性基を有する重合性単量体とその他の重合性単量体のアルカリ可溶性共重合体（ａ１）を含むことが好ましい。該共重合体（ａ１）のアルカリ可溶性基としては，カルボキシル基，アルコール性水酸基，フェノール性水酸基，スルホ基，リン酸基，酸無水物基等を挙げることができる。
…省略…
[0032]　アルカリ可溶性基を有する重合性単量体とその他の重合性単量体のアルカリ可溶性共重合体（ａ１）の重量平均分子量（Ｍｗ）は，５，０００〜８０，０００であり，６，０００〜７０，０００であることが好ましく，７，０００〜６０，０００であることがより好ましい。
…省略…
[0036]（ａ２）エポキシ基とフェノール性水酸基を有するアルカリ可溶性樹脂
　本発明のバインダー樹脂（Ａ）として，エポキシ基とフェノール性水酸基とを有するアルカリ可溶性樹脂も挙げられる。該アルカリ可溶性樹脂は，例えば，１分子中に少なくとも２個のエポキシ基を有する化合物（以下，「エポキシ化合物」と表記することがある。）のエポキシ基と，ヒドロキシ安息香酸類のカルボキシル基を反応させることで得ることができる。
…省略…
[0051]　前記のエポキシ基とフェノール性水酸基を有するアルカリ可溶性樹脂（ａ２）の数平均分子量は，５００〜８０００の範囲が好ましく，１０００〜６０００の範囲であることがより好ましく，１５００〜４０００の範囲であることがさらに好ましい。分子量が５００以上であれば，アルカリ水溶液への溶解性が適切なため感光性材料の樹脂として良好であり，分子量が８０００以下であれば，塗布性及び現像性が良好である。
[0052]（ａ３）その他のアルカリ可溶性樹脂
　その他のアルカリ可溶性樹脂（ａ３）としては，例えば，フェノールノボラック樹脂，クレゾールノボラック樹脂，トリフェニルメタン型フェノール樹脂，フェノールアラルキル樹脂，ビフェニルアラルキルフェノール樹脂，フェノール−ジシクロペンタジエン共重合体樹脂等の公知のフェノール樹脂が挙げられる。これらの水酸基をアルケニルエーテル化し，さらにアルケニルエーテル基をクライゼン転位することにより得られるポリアルケニルフェノール樹脂をバインダー樹脂（Ａ）として用いてもよい。
…省略…
[0060]　フェノール性水酸基を有する芳香族ビニル化合物は，ｐ−ヒドロキシスチレン及びｍ−ヒドロキシスチレンが好ましく用いられる。
[0061]　本発明の感光性樹脂組成物のバインダー樹脂（Ａ）として，前記ヒドロキシポリスチレン樹脂誘導体を用いる場合，好ましい数平均分子量は，１０００〜２００００の範囲であって，３０００〜１００００の範囲であることがより好ましい。分子量が１０００以上の場合は，アルカリ溶解性が適度であるため感光性材料の樹脂として適しており，分子量が２００００以下の場合は塗布性及び現像性が良好である。
…省略…
[0064]（Ｂ）フェノール性水酸基を３つ以上有するフェノール化合物（３価以上のフェノール化合物）のキノンジアジド付加体
　本発明の感光性樹脂組成物は，感放射線化合物として，３価以上のフェノール化合物のキノンジアジド付加体を含有する。
…省略…
[0075]（Ｃ）黒色着色剤
　本発明の黒色着色剤としては，例えば，ソルベントブラック２７〜４７のカラーインデックス（Ｃ．Ｉ．）で規定される黒色染料（ｃ１）を使用することができる。黒色染料は，好ましくは，ソルベントブラック２７，２９又は３４のＣ．Ｉ．で規定されるものである。
…省略…
[0077]　本発明の黒色着色剤として，黒色顔料（ｃ２）を使用することもできる。
…省略…
[0082]（任意成分）
　本発明の感光性樹脂組成物は，任意成分として，分散剤，その他の着色剤，熱硬化剤，界面活性剤，溶媒等を添加することができる。なお，任意成分は（Ａ）〜（Ｃ）のいずれにも当てはまらないものと定義する。
[0083]（Ｄ）分散剤
　チタンブラック等の顔料を分散させるために，分散剤を使用することも可能である。
…省略…
[0085]（Ｅ）その他の着色剤
　本発明の感光性樹脂組成物は，さらに任意成分として，その他の着色剤を含有することができる。
…省略…
[0088]（Ｆ）熱硬化剤
　本発明の感光性樹脂組成物に熱硬化剤を含有することが，加熱により組成物を硬化させることができるため好ましい。
…省略…
[0090]（Ｇ）界面活性剤
　本発明の感光性樹脂組成物は，さらに任意成分として，例えば塗布性を向上させるため，あるいは塗膜の現像性を向上させるために，界面活性剤を含有することができる。
…省略…
[0092]（Ｈ）溶媒
　本発明の感光性樹脂組成物は，溶媒に溶解されて溶液状態で用いられることが，基材への塗布性の面で好ましい。
…省略…
[0094]［感光性樹脂組成物の調製方法］
　本発明の感光性樹脂組成物は，前記のバインダー樹脂（Ａ），キノンジアジド化合物（Ｂ），黒色着色剤（Ｃ），及び必要に応じてその他の成分を前記の溶媒に溶解又は分散して混合することにより調製することができる。
…省略…
[0095]［顔料分散液の製造方法］
　顔料を混合する際は，前記のバインダー樹脂（Ａ）及びキノンジアジド化合物（Ｂ）と混合する前に顔料を溶媒に分散させておくことが好ましい。顔料分散液は，顔料，溶媒，及び必要に応じて分散剤を混合することで製造できる。
…省略…
[0100]［パターン形成・硬化方法］
　本発明の感光性樹脂組成物を，例えば，ポジ型の放射線リソグラフィー用に使用する場合，まず，溶媒に溶かした本発明の感光性樹脂組成物を基板表面に塗布し，加熱等の手段により溶媒を除去して，塗膜を形成することができる。
…省略…
[0101]　溶媒に溶かした本発明の感光性樹脂組成物を基板表面に塗布した後，通常，加熱（プリベーク）により溶媒を乾燥して塗膜とする。
…省略…
[0102]　次にプリベークされた塗膜に所定パターンのマスクを介して放射線（例えば，可視光線，紫外線，遠紫外線等）等を照射（露光工程）した後，現像液により現像し，不要な部分を除去して所定パターン状塗膜を形成する（現像工程）。
…省略…
[0103]　現像液としては，例えば…省略…テトラメチルアンモニウムヒドロキシド…省略…等のアルカリ類の水溶液を用いることができる。…省略…現像後，流水洗浄を３０〜９０秒間行い，不要な部分を除去し，圧縮空気や圧縮窒素で風乾させることによって，パターンが形成される。その後このパターンを，ホットプレート，オーブン等の加熱装置により，所定温度例えば１２０〜３５０℃で，２０〜２００分間加熱処理をすることによって塗膜を得ることができるが，温度を段階的に上げてもよい（加熱処理工程）。
[0104]　本発明は，（１）前記の感光性樹脂組成物を溶媒に溶かし，これを基材に塗布する塗布工程，（２）塗布された感光性樹脂組成物中の溶媒を除去する乾燥工程，（３）放射線をフォトマスク越しに照射する露光工程，（４）アルカリ現像によりパターン形成する現像工程，及び（５）１００〜３５０℃の温度で加熱する加熱処理工程を含む放射線リソグラフィー構造物の製造方法を採用することができる。この方法は，例えば，有機ＥＬ素子の隔壁及び絶縁膜の形成に用いることができる。
[0105]　本発明は，前記感光性樹脂組成物の硬化物からなる有機ＥＬ素子の隔壁を得ることができる。
[0106]　本発明は，前記感光性樹脂組成物の硬化物からなる有機ＥＬ素子の絶縁膜を得ることができる。
[0107]　本発明は，前記感光性樹脂組成物の硬化物を含む有機ＥＬ素子を得ることができる。」
　ウ　「実施例
[0108]　以下，実施例及び比較例に基づいて本発明を具体的に説明するが，本発明はこの実施例に限定されない。
[0109]（１）バインダー樹脂の合成
［製造例１］
アルカリ可溶性官能基を有する重合性単量体とその他の重合性単量体のアルカリ可溶性共重合体
　４−ヒドロキシフェニルメタクリレート（昭和電工株式会社製「ＰＱＭＡ」）７６．８ｇ，Ｎ−シクロヘキシルマレイミド（株式会社日本触媒製）２８．８ｇ，重合開始剤としてＶ−６０１（和光純薬工業株式会社製）１．８０ｇ，ＲＡＦＴ剤としてＳ−ドデシル−Ｓ’−（α，α’−ジメチル−α”−酢酸）トリチオカルボナート（シグマアルドリッチ製「７２３０１０」）１．９２ｇを，１−メトキシ−２−プロピルアセテート（株式会社ダイセル製）１８０ｇに完全に溶解させた。得られた溶液を，５００ｍＬの３つ口型フラスコ中，窒素ガス雰囲気下で８５℃に加熱した１−メトキシ−２−プロピルアセテート（株式会社ダイセル製）１８０ｇに２時間かけて滴下し，その後８５℃で３時間反応させた。室温まで冷却した反応溶液を１２００ｇのトルエン中に滴下し，重合体を沈殿させた。沈殿した重合体をろ過により回収し，８０℃で１５時間真空乾燥し薄黄色の粉体を１０４．４ｇ回収した。これをγ−ブチロラクトンに溶解し，
固形分２０質量％の樹脂液
樹脂液ａ１−１
重量平均分子量は２１１００
[0110]［製造例２］
アルカリ可溶性官能基を有する重合性単量体とその他の重合性単量体のアルカリ可溶性共重合体
　４−ヒドロキシフェニルメタクリレート（昭和電工株式会社製「ＰＱＭＡ」）１０２．４ｇ，Ｎ−シクロヘキシルマレイミド（株式会社日本触媒製）３８．４ｇ，重合開始剤としてＶ−６０１（和光純薬工業株式会社製）３．５４ｇ，ＲＡＦＴ剤としてＳ−ドデシル−Ｓ’−（α，α’−ジメチル−α”−酢酸）トリチオカルボナート（シグマアルドリッチ製「７２３０１０」）７．５８ｇを，１−メトキシ−２−プロピルアセテート（株式会社ダイセル製）２４０ｇに完全に溶解させた。得られた溶液を，５００ｍＬの３つ口型フラスコ中，窒素ガス雰囲気下で８５℃に加熱した１−メトキシ−２−プロピルアセテート（株式会社ダイセル製）２４０ｇに２時間かけて滴下し，その後８５℃で３時間反応させた。室温まで冷却した反応溶液を１８００ｇのトルエン中に滴下し，重合体を沈殿させた。沈殿した重合体をろ過により回収し，８０℃で１５時間真空乾燥し薄黄色の粉体を１２９．７ｇ回収した。これをγ−ブチロラクトンに溶解し，
固形分２０質量％の樹脂液
樹脂液ａ１−２
重量平均分子量は１１３００
[0111]［製造例３］
アルカリ可溶性官能基を有する重合性単量体とその他の重合性単量体のアルカリ可溶性共重合体
　４−ヒドロキシフェニルメタクリレート（昭和電工株式会社製「ＰＱＭＡ」）３３．０ｇ，Ｎ−シクロヘキシルマレイミド（株式会社日本触媒製）９．２９ｇ，重合開始剤としてＶ−６０１（和光純薬工業株式会社製）４．３１ｇを，１−メトキシ−２−プロピルアセテート（株式会社ダイセル製）１０８ｇに完全に溶解させた。得られた溶液を，５００ｍＬの３つ口型フラスコ中，窒素ガス雰囲気下で８５℃に加熱した１−メトキシ−２−プロピルアセテート（株式会社ダイセル製）７２．０ｇに２時間かけて滴下し，その後８５℃で５時間反応させた。室温まで冷却した反応溶液を９６０ｇのトルエン中に滴下し，重合体を沈殿させた。沈殿した重合体をろ過により回収し，９０℃で９時間真空乾燥し白色の粉体を３７．８ｇ回収した。これをγ−ブチロラクトンに溶解し，固形分２０質量％の樹脂液を得た（
樹脂液ａ１−３
重量平均分子量は１４１００
[0112]［製造例４］
エポキシ基とフェノール性水酸基を有するアルカリ可溶性樹脂
　３００ｍＬの３つ口型フラスコに溶剤としてγ−ブチロラクトン（三菱化学株式会社製）６０ｇ，１分子中に少なくとも２個のエポキシ基を有する化合物としてＥＰＩＣＬＯＮ（登録商標）Ｎ−６９５（ＤＩＣ株式会社製クレゾールノボラック型エポキシ樹脂，エポキシ当量２１０）を４２ｇ仕込み，窒素ガス雰囲気下，６０℃で溶解させた。そこへヒドロキシ安息香酸類として３，５−ジヒドロキシ安息香酸（和光純薬工業株式会社製）を１５．５ｇ（０．１０ｍｏｌ，エポキシ１当量に対して０．５当量），反応触媒としてトリフェニルホスフィン（北興化学工業株式会社製）を０．２ｇ（０．７６ｍｍｏｌ）追加し，１１０℃で１２時間反応させた。反応溶液を室温に戻し，γ−ブチロラクトンで
固形分２０質量％
樹脂液ａ２−１
重量平均分子量は５６００
[0113]［製造例５］
エポキシ基とフェノール性水酸基を有するアルカリ可溶性樹脂
　３，５−ジヒドロキシ安息香酸（和光純薬工業株式会社製）を２１．７ｇ（０．１４ｍｏｌ，エポキシ１当量に対して０．７当量）使用し，１１０℃で２４時間反応させた以外は製造例４と同様の方法で
樹脂液ａ２−２
重量平均分子量は９０００
[0114]［製造例６］
エポキシ基とフェノール性水酸基を有するアルカリ可溶性樹脂
　１分子中に少なくとも２個のエポキシ基を有する化合物としてＥＰＩＣＬＯＮ（登録商標）Ｎ−７７０（ＤＩＣ株式会社製クレゾールノボラック型エポキシ樹脂，エポキシ当量１８８）を３７．６ｇ，３，５−ジヒドロキシ安息香酸（ハイケム株式会社製）を２０．１ｇ（０．１３ｍｏｌ，エポキシ１当量に対して０．６５当量）使用し，１１０℃で２４時間反応させた以外は製造例４と同様の方法で
樹脂液ａ２−３
重量平均分子量は８３００
…省略…
[0116]（２）原料
（Ａ）バインダー樹脂
　
（Ａ）バインダー樹脂として，製造例１〜６により合成した樹脂液ａ１−１〜ａ１−３，ａ２−１〜ａ２−３，及びノボラックフェノール樹脂ＢＲＧ−５５８（アイカＳＤＫフェノール株式会社製）をγ−ブチロラクトンで固形分２０質量％に調整した樹脂液ｘ１を使用した。
[0117]　（Ａ）バインダー樹脂以外の材料を表１に示す。使用する（Ｂ）キノンジアジド付加体において，３価以上のフェノール化合物のフェノール性水酸基と置換したナフトキノンジアジドスルホンスルホネート基（ＤＮＱ）の割合を表２に示す。ここで，表１及び表２において，フェノール化合物のフェノール性水酸基の内の１つがＤＮＱで置換されたものを「Ｂ１」，２つがＤＮＱで置換されたものを「Ｂ２」，３つがＤＮＱで置換されたものを「Ｂ３」，無置換のものを「Ｂ０」と表記する。
[0118]
[表１]
[0119]
[表２]
[0120]（３）ポジ型感光性樹脂組成物の調製及び評価
［実施例１］
　
樹脂液ａ２−２を２０ｇ（固形分４ｇ），樹脂液ａ１−１を５．０ｇ（固形分１．０ｇ），樹脂液ａ１−２を９．０ｇ（固形分１．８ｇ）及び樹脂液ｘ１を１．０ｇ（固形分０．２ｇ）混合，溶解し，キノンジアジド化合物としてＴＳ−１００Ｇを１５ｇ，黒色着色剤としてＶＡＬＩＦＡＳＴ（登録商標）　ＢＬＡＣＫ　３８０４を４．３ｇ，及び界面活性剤としてサーフロン（登録商標）Ｓ−３８６を０．０２２ｇ加え，さらに混合を行
，孔径０．２２μｍのメンブレンフィルターで濾過し
固形分
１２質量％のポジ型感光性樹脂組成物
調製した
…省略…
[0126][表３−１]
[表３−２]
[0127]　表３に示された結果から，調製された感光性樹脂組成物を用いた実施例１〜８においては，アルカリ現像性，パターン形成性及びＯＤ値の全ての点がバランスよく優れていることが分かった。
…省略…
産業上の利用可能性
[0128]　本発明の黒色感光性樹脂組成物は高感度であるため，例えば，ポジ型の放射線リソグラフィーに好適に利用することができる。
本発明の黒色感光性樹脂組成物から形成された隔壁及び絶縁膜を備えた有機ＥＬ素子は，良好なコントラストを示す表示装置の電子部品として好適に使用される。
　(2) 甲１発明
　甲１の[0120]には，実施例１の「ポジ型感光性樹脂組成物」が記載されている。
　ここで，[0120]に記載の「樹脂液ａ２−２」とは，[0113]に記載の「エポキシ基とフェノール性水酸基を有するアルカリ可溶性樹脂（重量平均分子量は９０００）」の「固形分２０質量％」（[0112]）の「樹脂液」のことである（当合議体注：事案に鑑みて，製造工程等の詳細は省略する。以下同様。）。また，[0120]に記載の「樹脂液ａ１−１」とは，[0109]に記載の「アルカリ可溶性官能基を有する重合性単量体とその他の重合性単量体のアルカリ可溶性共重合体（重量平均分子量は２１１００）」の「固形分２０質量％の樹脂液」のことであり，[0120]に記載の「樹脂液ａ１−２」とは，[0110]に記載の「アルカリ可溶性官能基を有する重合性単量体とその他の重合性単量体のアルカリ可溶性共重合体（重量平均分子量は１１３００）」の「固形分２０質量％の樹脂液」のことである。さらに，[0120]に記載の「樹脂液ｘ１」とは，[0116]に記載のものであるところ，これは要するに，[0109]〜[0114]の記載からみて，３種類の「アルカリ可溶性官能基を有する重合性単量体とその他の重合性単量体のアルカリ可溶性共重合体（重量平均分子量は２１１００，１１３００及び１４１００）」及び３種類の「エポキシ基とフェノール性水酸基を有するアルカリ可溶性樹脂（重量平均分子量は５６００，９０００及び８３００）」並びに「ノボラックフェノール樹脂ＢＲＧ−５５８」の「固形分２０質量％」の「樹脂液」のことである。
　加えて，[0118][表１]の記載からみて，[0120]に記載の「ＴＳ−１００Ｇ」は，「α，α，α−トリス（４−ヒドロキシフェニル）−１−エチル−４−イソプロピルベンゼンの１，２−ナフトキノンジアジド−５−スルホン酸エステル」の「固形分２０質量％」の「溶液」のことであり，「ＶＡＬＩＦＡＳＴ（登録商標）　ＢＬＡＣＫ　３８０４」は，「ソルベントブラック３４のＣ．Ｉ．で規定される黒色染料」のことである。
　そして，甲１の[0128]の「本発明の黒色感光性樹脂組成物から形成された隔壁及び絶縁膜を備えた有機ＥＬ素子は，良好なコントラストを示す表示装置の電子部品として好適に使用される。」という記載からみて，実施例１の「ポジ型感光性樹脂組成物」は，有機ＥＬ素子の隔壁及び絶縁膜を形成するのに適したものである。
　以上勘案すると，甲１には，次の「ポジ型感光性樹脂組成物」の発明が記載されている（以下「甲１発明」という。）。
「　樹脂液ａ２−２を２０ｇ（固形分４ｇ），樹脂液ａ１−１を５．０ｇ（固形分１．０ｇ），樹脂液ａ１−２を９．０ｇ（固形分１．８ｇ）及び樹脂液ｘ１を１．０ｇ（固形分０．２ｇ）混合，溶解し，キノンジアジド化合物としてＴＳ−１００Ｇを１５ｇ，黒色着色剤としてＶＡＬＩＦＡＳＴ（登録商標）　ＢＬＡＣＫ　３８０４を４．３ｇ，及び界面活性剤としてサーフロン（登録商標）Ｓ−３８６を０．０２２ｇ加え，さらに混合を行い，孔径０．２２μｍのメンブレンフィルターで濾過して調製した，固形分１２質量％のポジ型感光性樹脂組成物であって，
　ここで，
　樹脂液ａ２−２は，エポキシ基とフェノール性水酸基を有するアルカリ可溶性樹脂（重量平均分子量は９０００）の固形分２０質量％の樹脂液であり，
　樹脂液ａ１−１は，アルカリ可溶性官能基を有する重合性単量体とその他の重合性単量体のアルカリ可溶性共重合体（重量平均分子量は２１１００）の固形分２０質量％の樹脂液であり，
　樹脂液ａ１−２は，アルカリ可溶性官能基を有する重合性単量体とその他の重合性単量体のアルカリ可溶性共重合体（重量平均分子量は１１３００）の固形分２０質量％の樹脂液であり，
　樹脂液ｘ１は，３種類のアルカリ可溶性官能基を有する重合性単量体とその他の重合性単量体のアルカリ可溶性共重合体（重量平均分子量は２１１００，１１３００及び１４１００）及び３種類のエポキシ基とフェノール性水酸基を有するアルカリ可溶性樹脂（重量平均分子量は５６００，９０００及び８３００）並びにノボラックフェノール樹脂ＢＲＧ−５５８の固形分２０質量％の樹脂液であり，
　ＴＳ−１００Ｇは，α，α，α−トリス（４−ヒドロキシフェニル）−１−エチル−４−イソプロピルベンゼンの１，２−ナフトキノンジアジド−５−スルホン酸エステルの固形分２０質量％の溶液であり，
　ＶＡＬＩＦＡＳＴ（登録商標）　ＢＬＡＣＫ　３８０４は，ソルベントブラック３４のＣ．Ｉ．で規定される黒色染料であり，
　有機ＥＬ素子の隔壁及び絶縁膜を形成するのに適した，
　ポジ型感光性樹脂組成物。」
　２　対比及び判断
　(1) 対比
　本件特許発明１と甲１発明を対比すると，以下のとおりである。
　ア　バインダー樹脂（Ａ）
　甲１発明の「ポジ型感光性樹脂組成物」は，「樹脂液ａ２−２を２０ｇ（固形分４ｇ），樹脂液ａ１−１を５．０ｇ（固形分１．０ｇ），樹脂液ａ１−２を９．０ｇ（固形分１．８ｇ）及び樹脂液ｘ１を１．０ｇ（固形分０．２ｇ）」を含む。また，「樹脂液ａ２−２は，エポキシ基とフェノール性水酸基を有するアルカリ可溶性樹脂（重量平均分子量は９０００）の固形分２０質量％の樹脂液であり」，「樹脂液ａ１−１は，アルカリ可溶性官能基を有する重合性単量体とその他の重合性単量体のアルカリ可溶性共重合体（重量平均分子量は２１１００）の固形分２０質量％の樹脂液であり」，「樹脂液ａ１−２は，アルカリ可溶性官能基を有する重合性単量体とその他の重合性単量体のアルカリ可溶性共重合体（重量平均分子量は１１３００）の固形分２０質量％の樹脂液であり」，「樹脂液ｘ１は，３種類のアルカリ可溶性官能基を有する重合性単量体とその他の重合性単量体のアルカリ可溶性共重合体（重量平均分子量は２１１００，１１３００及び１４１００）及び３種類のエポキシ基とフェノール性水酸基を有するアルカリ可溶性樹脂（重量平均分子量は５６００，９０００及び８３００）並びにノボラックフェノール樹脂ＢＲＧ−５５８の固形分２０質量％の樹脂液であ」る。
　ここで，上記各樹脂液に含まれる樹脂が，バインダー樹脂として機能することは，技術的にみて明らかである（甲１の[0116]及び[0126][表３−１]においても，これら樹脂液を「（Ａ）バインダー樹脂」に分類している。）。また，甲１発明の「エポキシ基とフェノール性水酸基を有するアルカリ可溶性樹脂」及び「アルカリ可溶性官能基を有する重合性単量体とその他の重合性単量体のアルカリ可溶性共重合体」は，いずれもその文言が意味するとおりの重合体である。
　そうしてみると，甲１発明の「エポキシ基とフェノール性水酸基を有するアルカリ可溶性樹脂」，「アルカリ可溶性官能基を有する重合性単量体とその他の重合性単量体のアルカリ可溶性共重合体」及び「ノボラックフェノール樹脂ＢＲＧ−５５８」は，いずれも本件特許発明１の「バインダー樹脂（Ａ）」に相当する。また，甲１発明の「エポキシ基とフェノール性水酸基を有するアルカリ可溶性樹脂」及び「アルカリ可溶性官能基を有する重合性単量体とその他の重合性単量体のアルカリ可溶性共重合体」は，それぞれ本件特許発明１の「（ｃ）エポキシ基及びフェノール性水酸基を有するアルカリ水溶液可溶性樹脂」及び「（ｄ）アルカリ可溶性官能基を有する重合性単量体とその他の重合性単量体のアルカリ水溶液可溶性共重合体」に相当する。そして，甲１発明の「ポジ型感光性樹脂組成物」は，本件特許発明１の「有機ＥＬ素子隔壁用感光性樹脂組成物」における，「前記バインダー樹脂（Ａ）が」，「（ａ）式（１）」，「（ｂ）式（３）」，「（ｃ）エポキシ基及びフェノール性水酸基を有するアルカリ水溶液可溶性樹脂，及び」「（ｄ）アルカリ可溶性官能基を有する重合性単量体とその他の重合性単量体のアルカリ水溶液可溶性共重合体」「からなる群より選択される少なくとも１種であり」という要件を満たす。
　イ　感放射線化合物（Ｃ）
　甲１発明の「ポジ型感光性樹脂組成物」は，「キノンジアジド化合物としてＴＳ−１００Ｇ」，すなわち「α，α，α−トリス（４−ヒドロキシフェニル）−１−エチル−４−イソプロピルベンゼンの１，２−ナフトキノンジアジド−５−スルホン酸エステル」を含む。
　ここで，上記化合物のうち、「１，２−ナフトキノンジアジド」の部分が、紫外光の露光によりインデンケテン（１−カルボニル−１Ｈ−インデン）となることは技術常識である（甲１の[0066]及び[0067][化１５]にも記載されている。）。
　そうしてみると，甲１発明の「ＴＳ−１００Ｇ」は，本件特許発明１の「感放射線化合物（Ｃ）」に相当する。
　ウ　着色剤（Ｄ）
　甲１発明の「ポジ型感光性樹脂組成物」は，「黒色着色剤としてＶＡＬＩＦＡＳＴ（登録商標）　ＢＬＡＣＫ　３８０４」，すなわち「ソルベントブラック３４のＣ．Ｉ．で規定される黒色染料」を含む。
　そうしてみると，甲１発明の「ＶＡＬＩＦＡＳＴ（登録商標）　ＢＬＡＣＫ　３８０４」は，本件特許発明１の「着色剤（Ｄ）」に相当するとともに，「黒色染料及び黒色顔料からなる群より選択される」という要件を満たす。
　エ　感光性樹脂組成物
　甲１発明の「ポジ型感光性樹脂組成物」は，「有機ＥＬ素子の隔壁及び絶縁膜を形成するのに適した」ものである。
　そうしてみると，甲１発明の「ポジ型感光性樹脂組成物」は，本件特許発明１の「有機ＥＬ素子隔壁用」とされる，「感光性樹脂組成物」に相当する。加えて，前記ア〜ウの対比結果を踏まえると，甲１発明の「ポジ型感光性樹脂組成物」と本件特許発明１の「感光性樹脂組成物」は，「バインダー樹脂（Ａ）」，「感放射線化合物（Ｃ），及び」「着色剤（Ｄ）」「を含」む点で共通する。
　(2) 一致点及び相違点
　ア　一致点
　本件特許発明１と甲１発明は，次の構成で一致する。
「　バインダー樹脂（Ａ），
　感放射線化合物（Ｃ），及び
　黒色染料及び黒色顔料からなる群より選択される着色剤（Ｄ）
を含み，
　前記バインダー樹脂（Ａ）が，
　（ａ）式（１）
　　【化１】
（式（１）において，Ｒ１，Ｒ２及びＲ３は，それぞれ独立して水素原子，炭素原子数１〜５のアルキル基，式（２）
　　【化２】
（式（２）において，Ｒ６，Ｒ７，Ｒ８，Ｒ９及びＲ１０は，それぞれ独立して水素原子，炭素原子数１〜５のアルキル基，炭素原子数５〜１０のシクロアルキル基又は炭素原子数６〜１２のアリール基であり，式（２）の＊は，芳香環を構成する炭素原子との結合部を表す。）で表されるアルケニル基，炭素原子数１〜２のアルコキシ基又は水酸基であり，かつＲ１，Ｒ２及びＲ３の少なくとも１つは式（２）で表されるアルケニル基であり，Ｑは式−ＣＲ４Ｒ５−で表されるアルキレン基，炭素原子数５〜１０のシクロアルキレン基，芳香環を有する２価の有機基，脂環式縮合環を有する２価の有機基又はこれらを組み合わせた２価基であり，Ｒ４及びＲ５は，それぞれ独立して水素原子，炭素原子数１〜５のアルキル基，炭素原子数２〜６のアルケニル基，炭素原子数５〜１０のシクロアルキル基又は炭素原子数６〜１２のアリール基である。）
の構造単位を有するポリアルケニルフェノール樹脂，
　（ｂ）式（３）
　　【化３】
（式（３）において，Ｒ１１は水素原子又は炭素原子数１〜５のアルキル基であり，ａは１〜４の整数，ｂは１〜４の整数であり，ａ＋ｂは２〜５の範囲内であり，Ｒ１２は水素原子，メチル基，エチル基及びプロピル基からなる群より選択される少なくとも１種である。）
で表される構造単位を有するヒドロキシポリスチレン樹脂誘導体，
　（ｃ）エポキシ基及びフェノール性水酸基を有するアルカリ水溶液可溶性樹脂，及び
　（ｄ）アルカリ可溶性官能基を有する重合性単量体とその他の重合性単量体のアルカリ水溶液可溶性共重合体
からなる群より選択される少なくとも１種である，
　有機ＥＬ素子隔壁用感光性樹脂組成物。」
　イ　相違点
　「有機ＥＬ素子隔壁用感光性樹脂組成物」が，本件特許発明１は，「分子量が２７０〜１５００であり，フェノール性水酸基当量が８０〜１５５である，フェノール性水酸基を有する化合物（Ｂ）」を含み，かつ「前記フェノール性水酸基を有する化合物（Ｂ）」が，「フェノールノボラック樹脂，ナフタレンジオール型フェノール樹脂，サリチルアルデヒド型フェノール樹脂，トリフェニルメタン型フェノール樹脂，及びビフェニルアラルキル型フェノール樹脂から選択される少なくとも１つであり，但し，前記フェノール性水酸基を有する化合物（Ｂ）がオリゴマー又はポリマーである場合，前記分子量は重量平均分子量を意味する」という要件を満たすものであるのに対して，甲１発明は，この要件を満たす「フェノール性水酸基を有する化合物（Ｂ）」を含むとはいえない点。
　(3) 判断
　まず，本件特許発明１と甲１発明は，前記(2)イで述べた相違点において相違するから，本件特許発明１は，甲１に記載された発明ということができない。
　次に，進歩性について検討する。
　甲１発明の「ポジ型感光性樹脂組成物」は，「樹脂液ｘ１」を含み，「樹脂液ｘ１」には，「ノボラックフェノール樹脂ＢＲＧ−５５８（アイカＳＤＫフェノール株式会社製）」が含まれる。
　ここで，本件特許発明１の「フェノール性水酸基を有する化合物（Ｂ）」に関して，本件特許の明細書の【０１７９】【表２−１】には，次の記載がある。
　また，型番（化合物名又は名称）からみて，甲１発明の「ノボラックフェノール樹脂ＢＲＧ−５５８（アイカＳＤＫフェノール株式会社製）」は，この表の下から２番目の構造の化合物であると考えられる。
　そうしてみると，甲１発明の「ノボラックフェノール樹脂ＢＲＧ−５５８（アイカＳＤＫフェノール株式会社製）」は，本件特許発明１の「フェノールノボラック樹脂」に該当する「フェノール性水酸基を有する化合物（Ｂ）」ということになる。
　しかしながら，甲１発明の「ノボラックフェノール樹脂ＢＲＧ−５５８（アイカＳＤＫフェノール株式会社製）」の重量平均分子量は，本件特許の上記表２の記載によると「３０００」とされており，本件特許発明の「フェノール性水酸基を有する化合物（Ｂ）」における「分子量が２７０〜１５００であり」という要件を満たさない。
　また，当業者は，本件特許の明細書に記載された知見を参考にして発明をすることができない（公知でない。）。したがって，本件特許の明細書に，甲１発明の「ノボラックフェノール樹脂ＢＲＧ−５５８（アイカＳＤＫフェノール株式会社製）」の重量平均分子量が３０００であることが記載されているからといって，これを手がかりにして本件特許発明１の「分子量が２７０〜１５００であり」という構成に到るとはいえない。
　さらにすすんで検討するに，甲１には，甲１発明の「ポジ型感光性樹脂組成物」において，なぜ「ノボラックフェノール樹脂ＢＲＧ−５５８（アイカＳＤＫフェノール株式会社製）」が用いられているのかを説明する記載がない。また，甲１には，甲１発明の「ノボラックフェノール樹脂ＢＲＧ−５５８（アイカＳＤＫフェノール株式会社製）」がどのような構造の樹脂であるかや，分子量及びフェノール性水酸基当量の値についても記載がない。
　このような甲１の記載を考慮すると，たとえ甲１発明に「ノボラックフェノール樹脂ＢＲＧ−５５８（アイカＳＤＫフェノール株式会社製）」が含まれているとしても，当業者がこれに着目し，何らかの創意工夫を行うとはいえず，まして，これを本件特許発明１の「分子量が２７０〜１５００であり」という要件を満たすものに変更するともいえない。
　したがって，本件特許発明１は，たとえ当業者といえども，甲１に記載された発明に基づいて，容易に発明をすることができたものであるということができない。
　(4) 特許異議申立人の主張について
　特許異議申立人は，甲６（特開２００１−６４５０７号公報）等を挙げて，本件特許発明１等は，当業者が容易に発明をすることができたものであると主張する。
　しかしながら，前記(3)で述べたとおりである。
　３　本件特許発明２〜本件特許発明１０について
　本件特許発明２〜本件特許発明８は，本件特許発明１の「感光性樹脂組成物」に対して，さらに他の発明特定事項を付加してなる「感光性樹脂組成物」の発明である。また，本件特許発明９は，本件特許発明１〜本件特許発明８のいずれかの感光性樹脂組成物の硬化物を含む有機ＥＬ素子隔壁の発明であり，本件特許発明１０は，本件特許発明１〜本件特許発明８のいずれかの感光性樹脂組成物の硬化物を含む有機ＥＬ素子の発明である。
　そうしてみると，前記２(3)で述べたのと同様の理由により，本件特許発明２〜本件特許発明１０も，甲１に記載された発明ということができず，また，たとえ当業者といえども，甲１に記載された発明に基づいて，容易に発明をすることができたものであるということができない。
第６　取消理由通知書において採用しなかった取消しの理由について
　特許異議申立人は，甲３（特開２００９−３４４２号公報）の実施例３（【０１８４】〜【０２０４】【表１】）の感光性組成物（以下「甲３発明」という。）を引用発明とした，進歩性の取消しの理由を主張している。
　しかしながら，甲３発明には，「黒色染料及び黒色顔料からなる群より選択される着色剤（Ｄ）」が含まれない。また，甲３の【０００７】には，次のとおり記載されている。
「　本発明は，上記従来の実情に鑑みてなされたものであって，リブやスペーサー，オーバーコートと言った，カラー液晶表示装置において電極間に位置する，つまり液晶に隣接している部材を，液晶の電圧保持率等の電気特性に悪影響を与えず，焼き付き等に起因する表示ムラや残像と言った問題を改善すると共に，程よいメルトフローによって好ましい形状に形成することができる感光性樹脂組成物を提供することを目的とする。
　本発明はまた，この感光性樹脂組成物を用いて形成された部材を有するカラーフィルター及び画像表示装置を提供するものである。」
　そうしてみると，たとえ当業者といえども，甲３発明の「感光性組成物」を「黒色染料及び黒色顔料からなる群より選択される着色剤（Ｄ）」を含んでなる「有機ＥＬ素子隔壁用感光性樹脂組成物」に変更するとはいえない。
　したがって，本件特許発明１は，甲３に記載された発明に基づいて，当業者が容易に発明をすることができたものであるということができない。
　本件特許発明２〜本件特許発明１０についても，同様である。
第７　むすび
　以上のとおりであるから，取消理由通知書に記載した取消しの理由及び特許異議申立書に記載した特許異議申立ての理由によっては，請求項１〜請求１０に係る特許を取り消すことはできない。
　よって，結論のとおり決定する。
【異議決定日】
令和３年６月１１日（２０２１．６．１１）
【訂正の要旨】
審決（決定）の【理由】欄参照。
（５７）【特許請求の範囲】
　【請求項１】
　バインダー樹脂（Ａ）、
　分子量が２７０〜
１５
　感放射線化合物（Ｃ）、及び
　黒色染料及び黒色顔料からなる群より選択される着色剤（Ｄ）
を含み、
　前記バインダー樹脂（Ａ）が、
　（ａ）式（１）
　【化１】
（式（１）において、Ｒ１、Ｒ２及びＲ３は、それぞれ独立して水素原子、炭素原子数１〜５のアルキル基、式（２）
　【化２】
（式（２）において、Ｒ６、Ｒ７、Ｒ８、Ｒ９及びＲ１０は、それぞれ独立して水素原子、炭素原子数１〜５のアルキル基、炭素原子数５〜１０のシクロアルキル基又は炭素原子数６〜１２のアリール基であり、式（２）の＊は、芳香環を構成する炭素原子との結合部を表す。）で表されるアルケニル基、炭素原子数１〜２のアルコキシ基又は水酸基であり、かつＲ１、Ｒ２及びＲ３の少なくとも１つは式（２）で表されるアルケニル基であり、Ｑは式−ＣＲ４Ｒ５−で表されるアルキレン基、炭素原子数５〜１０のシクロアルキレン基、芳香環を有する２価の有機基、脂環式縮合環を有する２価の有機基又はこれらを組み合わせた２価基であり、Ｒ４及びＲ５は、それぞれ独立して水素原子、炭素原子数１〜５のアルキル基、炭素原子数２〜６のアルケニル基、炭素原子数５〜１０のシクロアルキル基又は炭素原子数６〜１２のアリール基である。）
の構造単位を有するポリアルケニルフェノール樹脂、
　（ｂ）式（３）
　【化３】
（式（３）において、Ｒ１１は水素原子又は炭素原子数１〜５のアルキル基であり、ａは１〜４の整数、ｂは１〜４の整数であり、ａ＋ｂは２〜５の範囲内であり、Ｒ１２は水素原子、メチル基、エチル基及びプロピル基からなる群より選択される少なくとも１種である。）
で表される構造単位を有するヒドロキシポリスチレン樹脂誘導体、
　（ｃ）エポキシ基及びフェノール性水酸基を有するアルカリ水溶液可溶性樹脂、及び
　（ｄ）アルカリ可溶性官能基を有する重合性単量体とその他の重合性単量体のアルカリ水溶液可溶性共重合体
からなる群より選択される少なくとも１種であり、
　前記フェノール性水酸基を有する化合物（Ｂ）が、フェノールノボラック樹脂、ナフタレンジオール型フェノール樹脂、サリチルアルデヒド型フェノール樹脂、トリフェニルメタン型フェノール樹脂、及びビフェニルアラルキル型フェノール樹脂から選択される少なくとも１つであり、但し、前記フェノール性水酸基を有する化合物（Ｂ）がオリゴマー又はポリマーである場合、前記分子量は重量平均分子量を意味する、有機ＥＬ素子隔壁用感光性樹脂組成物。
　【請求項２】
　前記バインダー樹脂（Ａ）、前記フェノール性水酸基を有する化合物（Ｂ）、前記感放射線化合物（Ｃ）及び前記着色剤（Ｄ）の合計１００質量部を基準として、０．１質量部〜２０質量部の前記フェノール性水酸基を有する化合物（Ｂ）を含む、請求項１に記載の感光性樹脂組成物。
　【請求項３】
　前記感放射線化合物（Ｃ）が、キノンジアジド化合物、スルホニウム塩、ホスホニウム塩、ジアゾニウム塩、及びヨードニウム塩からなる群より選択される少なくとも１種の光酸発生剤である、請求項１又は２のいずれかに記載の感光性樹脂組成物。
　【請求項４】
　前記バインダー樹脂（Ａ）がアルカリ可溶性官能基を有する、請求項１〜３のいずれか一項に記載の感光性樹脂組成物。
　【請求項５】
　前記バインダー樹脂（Ａ）、前記フェノール性水酸基を有する化合物（Ｂ）、前記感放射線化合物（Ｃ）及び前記着色剤（Ｄ）の合計１００質量部を基準として、１質量部〜７０質量部の前記着色剤（Ｄ）を含む、請求項１〜４のいずれか一項に記載の感光性樹脂組成物。
　【請求項６】
　前記バインダー樹脂（Ａ）、前記フェノール性水酸基を有する化合物（Ｂ）、前記感放射線化合物（Ｃ）及び前記着色剤（Ｄ）の合計１００質量部を基準として、５質量部〜５０質量部の前記感放射線化合物（Ｃ）としての光酸発生剤を含む、請求項１〜５のいずれか一項に記載の感光性樹脂組成物。
　【請求項７】
　前記感光性樹脂組成物の硬化被膜の光学濃度（ＯＤ値）が膜厚１μｍあたり０．５以上である、請求項１〜６のいずれか一項に記載の感光性樹脂組成物。
　【請求項８】
　前記バインダー樹脂（Ａ）が、
　（ｃ）エポキシ基及びフェノール性水酸基を有するアルカリ水溶液可溶性樹脂、及び
　（ｄ）アルカリ可溶性官能基を有する重合性単量体とその他の重合性単量体のアルカリ水溶液可溶性共重合体
からなる群より選択される少なくとも１種を含有する、請求項１〜７のいずれか一項に記載の感光性樹脂組成物。
　【請求項９】
　請求項１〜８のいずれか一項に記載の感光性樹脂組成物の硬化物を含む有機ＥＬ素子隔壁。
　【請求項１０】
　請求項１〜８のいずれか一項に記載の感光性樹脂組成物の硬化物を含む有機ＥＬ素子。